(57)【要約】【課題】層間で容易に剥離できる積層フィルム、および、これを備えるパッケージを提供する。【解決手段】積層フィルム３０は第１層４１と、第１層４１に積層されるヒートシール性を有する二軸延伸ポリプロピレン層４３と、ヒートシール性を有する二軸延伸ポリプロピレン層４３のヒートシール面に少なくとも一部が接合される押出ポリエチレン層６０と、押出ポリエチレン層６０に積層される第２層５３とを備える。【選択図】図２
2019202478.tif 000002
【特許請求の範囲】
【請求項１】
第１層と、
前記第１層に積層されるヒートシール性を有する二軸延伸ポリプロピレン層と、
前記ヒートシール性を有する二軸延伸ポリプロピレン層のヒートシール面に少なくとも一部が接合される押出ポリエチレン層と、
前記押出ポリエチレン層に積層される第２層とを備える
積層フィルム。
【請求項２】
第１層と、
前記第１層に積層される押出ポリエチレン層と、
前記押出ポリエチレン層にヒートシール面の少なくとも一部が接合されるヒートシール性を有する二軸延伸ポリプロピレン層とを備える
積層フィルム。
【請求項３】
前記ヒートシール性を有する二軸延伸ポリプロピレン層と前記押出ポリエチレン層とが接合されていない剥離開始部を含む
請求項１または２に記載の積層フィルム。
【請求項４】
前記剥離開始部は前記ヒートシール性を有する二軸延伸ポリプロピレン層および前記押出ポリエチレン層の一方の縁が他方の縁から突出している
請求項３に記載の積層フィルム。
【請求項５】
前記第１層はシーラント層を含む
請求項１〜４のいずれか一項に記載の積層フィルム。
【請求項６】
請求項１〜５のいずれか一項に記載の積層フィルムと、
前記積層フィルムによって閉じられる開口を含む容器とを備える
パッケージ。
【発明の詳細な説明】
【技術分野】
【０００１】
本発明は積層フィルム、および、これを備えるパッケージに関する。
【背景技術】
【０００２】
層間で剥離するように構成される積層フィルムが知られている。例えば、特許文献１には、芳香剤等の内容物を収容する成形容器(７)の開口を閉じる蓋に用いられる複合フィルム(１)が開示されている。複合フィルム(１)はバリア性を有する上層(２)、および、複数の通気孔(１３)が形成される下層(３)を含む。下層(３)は上層(２)、および、成形容器(７)のフランジ(６)と接合される。上層(２)が下層(３)に接合されている状態では通気孔(１３)が上層(２)によって閉じられているため、成形容器(７)に収容されている内容物が漏れ出さない。上層(２)が下層(３)から剥離されることによって、通気孔(１３)を介して成形容器(７)の内部と外部とが連通するため、揮発した芳香剤等の薬効成分が通気孔(１３)を通過して拡散される。
【先行技術文献】
【特許文献】
【０００３】
【特許文献１】特許第５７４２１３９号公報
【発明の概要】
【発明が解決しようとする課題】
【０００４】
作業性の観点から積層フィルムを層間で容易に剥離できることが好ましい。
【課題を解決するための手段】
【０００５】
(１)本発明に関する積層フィルムは第１層と、前記第１層に積層されるヒートシール性を有する二軸延伸ポリプロピレン層と、前記ヒートシール性を有する二軸延伸ポリプロピレン層のヒートシール面に少なくとも一部が接合される押出ポリエチレン層と、前記押出ポリエチレン層に積層される第２層とを備える。
押出コートラミネートによってヒートシール性を有する二軸延伸ポリプロピレン層のヒートシール面と押出ポリエチレン層とが接合される場合、ヒートシール性を有する二軸延伸ポリプロピレン層と押出ポリエチレン層とを容易に剥離できることが確認された。
【０００６】
(２)本発明に関する積層フィルムは第１層と、前記第１層に積層される押出ポリエチレン層と、前記押出ポリエチレン層にヒートシール面の少なくとも一部が接合されるヒートシール性を有する二軸延伸ポリプロピレン層とを備える。
押出コートラミネートによってヒートシール性を有する二軸延伸プロピレン層と押出ポリエチレン層とが接合される場合、ヒートシール性を有する二軸延伸プロピレン層と押出ポリエチレン層とを容易に剥離できることが確認された。
【０００７】
(３)好ましい例では(１)または(２)に記載の積層フィルムにおいて、前記ヒートシール性を有する二軸延伸ポリプロピレン層と前記押出ポリエチレン層とが接合されていない剥離開始部を含む。
このため、ヒートシール性を有する二軸延伸ポリプロピレン層と押出ポリエチレン層とを剥離する作業を容易に実施できる。
【０００８】
(４)好ましい例では(３)に記載の積層フィルムにおいて、前記剥離開始部は前記ヒートシール性を有する二軸延伸ポリプロピレン層および前記押出ポリエチレン層の一方の縁が他方の縁から突出している。
剥離開始部を掴みやすいため、ヒートシール性を有する二軸延伸ポリプロピレン層と押出ポリエチレン層とを剥離する作業を一層容易に実施できる。
【０００９】
(５)好ましい例では(１)〜(４)のいずれか一項に記載の積層フィルムにおいて、前記第１層はシーラント層を含む。
このため、第１層を容器等に容易にヒートシールできる。
【００１０】
(６)本発明に関するパッケージは(１)〜(５)のいずれか一項に記載の積層フィルムと、前記積層フィルムによって閉じられる開口を含む容器とを備える。
上記パッケージによれば、(１)または(２)に記載の積層フィルムと同様の効果が得られる。
【発明の効果】
【００１１】
本発明に関する積層フィルム、および、これを備えるパッケージによれば、層間で容易に剥離できる。
【図面の簡単な説明】
【００１２】
【図１】実施形態のパッケージの斜視図。
【図２】図１のＤ２−Ｄ２線に沿う断面図。
【図３】図２の積層フィルムが層間剥離している途中の断面図。
【図４】図３の積層フィルムの層間剥離が完了した状態の断面図。
【図５】実施例および比較例の試験結果を示す図。
【発明を実施するための形態】
【００１３】
(実施形態)
図１に示されるパッケージ１は容器１０、および、容器１０の開口１２を閉じる蓋２０を備える。容器１０の種類は任意に選択できる。図１等に示される第１例では、容器１０はボトルである。第２例では、容器１０はトレイ、カップ、または、袋である。容器１０に収容される内容物は任意に選択できる。内容物の一例は医薬品および食品である。医薬品の一例は粉末の塩化ナトリウム剤である。食品の一例はゼリーである。容器１０に収容される内容物の状態は液体または固体である。
【００１４】
容器１０を構成する材料は任意に選択できる。好ましい例では、容器１０は積層フィルム３０の第１層４１(図２参照)と容易にヒートシールできる材料によって構成される。容器１０を構成する材料の一例はポリプロピレンである。容器１０は内容物を収容する収容部１１、および、内容物が通過する開口１２を備える。
【００１５】
蓋２０は開口１２を閉じるように開口１２の天面１２Ａに接合される。蓋２０と容器１０との接合形態は種々の形態から選択できる。第１例では、蓋２０と容器１０との接合形態はヒートシールである。第２例では、蓋２０と容器１０との接合形態は接着である。第３例では、蓋２０と容器１０との接合形態は粘着である。
【００１６】
蓋２０は積層フィルム３０によって構成される。図２に示される積層フィルム３０は第１フィルム４０と第２フィルム５０とが押出ポリエチレン層６０を介して押出コートラミネート法によって接合されたフィルムである。押出コートラミネート法の一例はサンドイッチラミネート法である。積層フィルム３０は押出ポリエチレン層６０および第２フィルム５０が第１フィルム４０から容易に剥離(以下「層間剥離」)できるように構成される。積層フィルム３０が層間剥離した場合の剥離界面３０Ａ(図３および図４参照)には、粘着剤等が存在しない。このため、容器１０に収容されている内容物１００(図１参照)の衛生状態が保たれる。
【００１７】
第１フィルム４０は例えば、第１層４１、中間層４２、および、ヒートシール性を有する二軸延伸ポリプロピレン層４３が積層された３層構造を備える。第１層４１は容器１０の天面１２Ａと接合される。一例では、第１層４１は天面１２Ａの全面と接合される。第１層４１はシーラント層４１Ａを含む。シーラント層４１Ａを構成する材料は任意に選択できる。好ましい例では、シーラント層４１Ａを構成する材料は容器１０とヒートシールできるように、容器１０を構成する材料と同じ材料、または、容器１０にヒートシール可能な材料である。このため、第１層４１を容器１０等に容易にヒートシールできる。中間層４２は第１層４１とヒートシール性を有する二軸延伸ポリプロピレン層４３との間に積層される。中間層４２を構成する材料は任意に選択できる。好ましい例では、中間層４２は積層フィルム３０が層間剥離された場合に第１フィルム４０が破断しないように第１フィルム４０の強度が高められる材料によって構成される。中間層４２を構成する材料の一例はポリエチレンテレフタレートである。ヒートシール性を有する二軸延伸ポリプロピレン層４３は押出コートラミネート法によって、押出ポリエチレン層６０と接合される。また、バリア性が必要な場合には中間層４２は水蒸気バリア性や酸素バリア性を有する材料によって構成される。酸素バリア性や水蒸気バリア性を有する材料の一例は酸化アルミニウムや二酸化珪素を蒸着した透明蒸着フィルムである。
【００１８】
第２フィルム５０は例えば、第１中間層５１、第２中間層５２、および、第２層５３が積層された３層構造を備える。第１中間層５１は押出ポリエチレン層６０と第２中間層５２との間に積層される。第１中間層５１を構成する材料は任意に選択できる。好ましい例では、第１中間層５１は第２中間層５２と押出ポリエチレン層６０とが強く接合するようにポリエチレンによって構成される。第２中間層５２は第１中間層５１と第２層５３との間に積層される。第２中間層５２を構成する材料は任意に選択できる。好ましい例では、第２中間層５２は積層フィルム３０が層間剥離された場合に第２フィルム５０が破断しないように、第２フィルム５０の強度が高められる材料によって構成される。第２中間層５２を構成する材料の一例はポリエチレンテレフタレートである。第２層５３を構成する材料は任意に選択できる。好ましい例では、第２層５３はパッケージ１の流通過程において、容器１０に収容されている内容物１００を保護できるように酸素バリア性や水蒸気バリア性を有する材料によって構成される。酸素バリア性や水蒸気バリア性を有する材料の一例は酸化アルミニウムや二酸化珪素を蒸着した透明蒸着フィルムである。
【００１９】
押出ポリエチレン層６０とヒートシール性を有する二軸延伸ポリプロピレン層４３との剥離強度(以下「層間剥離強度」)は任意に設定される。層間剥離強度は、Ｔ型剥離強度試験によって測定される剥離強度である。Ｔ型剥離試験に用いられる積層フィルム３０の形状は正方形である。積層フィルム３０の１辺の長さは１５ｍｍである。剥離速度は３００ｍｍ／ｍｉｎである。剥離の態様は押出ポリエチレン層６０および第２フィルム５０を第１フィルム４０から剥離する態様である。
【００２０】
好ましい例では、層間剥離強度はパッケージ１の流通段階における層間剥離の発生のしにくさと、パッケージ１の使用段階における層間剥離のしやすさとの関係に基づいて決められる。層間剥離強度の最大値の一例は３．０Ｎ／１５ｍｍである。層間剥離強度が３．０Ｎ／１５ｍｍ以下の場合、パッケージ１の使用段階においてユーザが容易に積層フィルム３０の層間剥離を実施できる。層間剥離強度の最小値の一例は０．０５Ｎ／１５ｍｍである。層間剥離強度が０．０５Ｎ／１５ｍｍ以上の場合、パッケージ１の流通段階においてパッケージ１に衝撃が加わっても意図しない層間剥離が発生しにくい。層間剥離強度の好ましい範囲は０．０５Ｎ／１５ｍｍ〜３．０Ｎ／１５ｍｍである。
【００２１】
図２に示されるように、積層フィルム３０には、ヒートシール性を有する二軸延伸ポリプロピレン層４３と押出ポリエチレン層６０とが接合されていない剥離開始部３０Ｂが設けられる。このため、ヒートシール性を有する二軸延伸ポリプロピレン層４３と押出ポリエチレン層６０とを剥離する作業を容易に実施できる。剥離開始部３０Ｂはヒートシール性を有する二軸延伸ポリプロピレン層４３および押出ポリエチレン層６０の一方の縁が他方の縁から突出している。図２等に示される例では、剥離開始部３０Ｂは押出ポリエチレン層６０の縁６０Ａがヒートシール性を有する二軸延伸ポリプロピレン層４３の縁４３Ａから突出している。剥離開始部３０Ｂを掴みやすいため、ヒートシール性を有する二軸延伸ポリプロピレン層４３と押出ポリエチレン層６０とを剥離する作業を一層容易に実施できる。
【００２２】
図３および図４を参照して、パッケージ１の使用方法の一例に説明する。
パッケージ１はバリア性を有する第２層５３を含む第２フィルム５０が押出ポリエチレン層６０を介して第１フィルム４０に接合されている状態で流通する。ユーザはパッケージ１の使用段階において、積層フィルム３０の剥離開始部３０Ｂを掴み、図３に示されるように、押出ポリエチレン層６０および第２フィルム５０を第１フィルム４０から剥離させる。積層フィルム３０の層間剥離が完了した後、図４に示されるように、ユーザは希釈水注入用のストロー状の治具７０を第１フィルム４０に貫通するように突き刺す。剥離界面３０Ａには粘着剤等が存在しないため、第１フィルム４０に治具７０を貫通させる場合に収容部１１に異物が混入しにくい。治具７０を介して収容部１１に希釈水が投入されることによって、内容物１００の一例である塩化ナトリウム剤が希釈される。
【００２３】
パッケージ１によれば、次のような作用および効果が得られる。
押出コートラミネートによってヒートシール性を有する二軸延伸プロピレン層のヒートシール面と押出ポリエチレン層とが接合される場合、ヒートシール性を有する二軸延伸プロピレン層と押出ポリエチレン層とを容易に剥離できることが確認された。
【００２４】
(実施例)
本願発明者は実施例および比較例の試料を用いて、積層フィルム３０の層構成と層間剥離強度との関係を確認する試験を実施した。図５は試験の結果である。以下の説明では、説明の便宜上、比較例の試料における実施例の試料と共通する部分について同一の符号を付している。実施例の試料は実施形態に関する積層フィルム３０である。比較例の試料は実施例の積層フィルム３０とは異なる層構成を備える積層フィルム３０である。比較例１の積層フィルム３０は第１フィルム４０のヒートシール性を有する二軸延伸ポリプロピレン層４３に代えて無延伸ポリプロピレン層を備える点において実施例の積層フィルム３０と相違し、その他の点において実施例の積層フィルム３０と同じ構成を備える。比較例２の積層フィルム３０は第１フィルム４０の二軸延伸ポリプロピレン層４３に代えてポリエチレン層を備える点において実施例の積層フィルム３０と相違し、その他の点において実施例の積層フィルム３０と同じ構成を備える。
【００２５】
図５中の層間剥離強度の評価の項目における「○」は層間剥離強度が０．０５Ｎ／１５ｍｍ〜３．０Ｎ／１５ｍｍに含まれる場合を示す。図５中の層間剥離強度の評価の項目における「×」は層間剥離強度が０．０５Ｎ／１５ｍｍ〜３．０Ｎ／１５ｍｍに含まれない場合を示す。図５中の項目の「積層フィルムのみの場合」は積層フィルム３０を容器１０に接合していない場合の積層フィルム３０の層間剥離強度を示す。図５中の項目の「容器に接合された場合」は積層フィルム３０の第１層４１をヒートシールによって容器１０に接合した場合の積層フィルム３０の層間剥離強度を示す。ヒートシールの条件は温度、圧力、時間、および、回数を含む。温度の条件は１９０℃である。圧力の条件は０．４ＭＰａである。時間の条件は２．５秒である。回数の条件は３回である。
【００２６】
図５に示されるように、実施例の積層フィルム３０によれば、積層フィルムのみの場合、および、容器に接合された場合において、層間剥離強度が実施形態で示される好ましい範囲に含まれることが確認された。比較例１の積層フィルム３０によれば、容器に接合された場合に層間剥離強度が実施形態で示される好ましい範囲に含まれないことが確認された。比較例１の積層フィルム３０が容器に接合された場合の層間剥離強度は３．０Ｎ／１５ｍｍ超であった。比較例２の積層フィルム３０によれば、積層フィルムのみの場合、および、容器に接合された場合において、層間剥離強度が実施形態で示される好ましい範囲に含まれないことが確認された。比較例２の積層フィルムのみの場合、および、容器に接合された場合の層間剥離強度は３．０Ｎ／１５ｍｍ超であった。
【００２７】
(変形例)
なお、上記実施形態は本発明に関する積層フィルムおよびパッケージが取り得る形態の例示であり、その形態を制限することを意図していない。本発明に関する積層フィルムおよびパッケージは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２８】
・積層フィルム３０の層構成は任意に変更できる。第１変形例の積層フィルム３０は、第１層４１と、第１層４１に積層される押出ポリエチレン層と、押出ポリエチレン層にヒートシール面の少なくとも一部が接合されるヒートシール性を有する二軸延伸ポリプロピレン層と、二軸延伸ポリプロピレン層に積層される第２層５３とを備える。第１変形例の積層フィルム３０では、ヒートシール性を有する二軸延伸ポリプロピレン層は第２フィルム５０に含まれる。第１変形例の積層フィルム３０では、第２フィルム５０のヒートシール性を有する二軸延伸ポリプロピレン層と第１フィルム４０とが押出ポリエチレン層６０を介して接合される。第１変形例の積層フィルム３０では、押出ポリエチレン層に対してヒートシール性を有する二軸延伸ポリプロピレン層を含む第２フィルム５０を剥離するような力が加えられる場合、押出ポリエチレン層とヒートシール性を有する二軸延伸ポリプロピレン層との間で層間剥離する。第１変形例の場合も実施形態と同じように良好に層間剥離するが、押出ポリエチレン層の表面には、剥離時に引っ張られて白化した剥離痕が確認された。第２変形例の積層フィルム３０では、第１フィルム４０から中間層４２が省略される。第３変形例の積層フィルム３０では、中間層４２に加えて、または、代えて、１または複数の任意の層が設けられる。第４変形例の積層フィルム３０では、第２フィルム５０から第１中間層５１および第２中間層５２の少なくとも一方が省略される。第４変形例の積層フィルム３０では、第１中間層５１および第２中間層５２の少なくとも一方に加えて、または、代えて、１または複数の任意の層が設けられる。
【００２９】
・積層フィルム３０の利用形態は任意に変更可能である。第５変形例の積層フィルム３０は第１層と、第１層に積層されるヒートシール性を有する二軸延伸ポリプロピレン層と、ヒートシール性を有する二軸延伸ポリプロピレン層とから形成される第１フィルムと、ヒートシール性を有する二軸延伸ポリプロピレン層のヒートシール面に形成される押出ポリエチレン層と第２層からなる第２フィルムを備える。第１フィルムには貫通孔が設けられている。積層フィルム３０は容器等に接合されており、容器には芳香剤や消臭剤、防虫剤等が収容されている。第１フィルムと第２フィルムを剥離すると、貫通孔が露出して、芳香剤や消臭剤、防虫剤等が揮散する。
【００３０】
第６変形例の積層フィルム３０はホットメルト層と、アルミニウム箔と、ヒートシール性を有する二軸延伸ポリプロピレン層とからなるシールフィルムと、ヒートシール性を有する二軸延伸ポリプロピレン層のヒートシール面に積層される押出ポリエチレン層と、クッション材層からなるリシールフィルムからなるインナーシール材である。
【００３１】
第７変形例の積層フィルム３０は容器１０等に接合されることなく、積層フィルム３０単体で使用される。この変形例の積層フィルム３０は例えば、第１フィルム４０に印刷層が設けられ、第２フィルム５０に印刷層が表示する情報を外部から視認できないように遮蔽層が設けられる。印刷層が表示する情報は例えば、文字、数字、絵、ＵＲＬ、一次元コード、および、二次元コードである。この変形例の積層フィルム３０では、ユーザは積層フィルム３０を層間剥離することによって、印刷層が表示している情報を確認できる。
【符号の説明】
【００３２】
１    ：パッケージ
１０  ：容器
１２  ：開口
３０  ：積層フィルム
３０Ｂ：剥離開始部
４１  ：第１層
４３  ：ヒートシール性を有する二軸延伸ポリプロピレン層
４３Ａ：縁
５３  ：第２層
６０  ：押出ポリエチレン層
６０Ａ：縁
【図１】
2019202478.tif 000003
【図２】
2019202478.tif 000004
【図３】
2019202478.tif 000005
【図４】
2019202478.tif 000006
【図５】
2019202478.tif 000007